СПОСОБ ПОЛУЧЕНИЯ НИЗКОУГЛЕРОДИСТОЙ КИПЯЩЕЙ СТАЛИ
METHOD FOR PRODUCING LOW-CARBON BOILING STEEL

Изобретение относится к черной металлургии, в частности к производству низкоуглеродистых кипящих сталей.
Известен способ получения стали, включающий подготовку термитной смеси, состоящей из окалины, алюминиевой крошки и модификаторов, ее непрерывную загрузку в реакционную камеру, зажигание смеси и осуществление восстановительной реакции с образованием жидкого металла и шлака (см. патент RU №2366723). Такой способ позволяет восстанавливать железо из окалины, получать стальные слитки, соответствующие по химическому составу марочным сталям.
Однако данный способ не регламентирует условия получения низкоуглеродистой кипящей стали, т.к. весь кислород, содержащийся в окалине, в ходе реакции удаляется из расплава восстановителем.
Наиболее близким по технической сути и достигаемому результату, принятому за прототип, является способ производства стали, описанный в патенте RU №2183680. Данный способ включает выплавку полупродукта с содержанием углерода 0,03-0,06%, выпуск его в ковш, введение алюминия и разливку в изложницы, при этом алюминий вводят в ковш в количестве 1 кг/т стали, затем проводят усреднительную продувку на агрегате доводки стали, определяют химический состав стали и корректируют содержание алюминия путем его присадки.
К недостатку способа следует отнести энергетические затраты, связанные с получением расплава стали. Также затратным является проведение усреднительной продувки и коррекция содержания алюминия.
Задачей заявляемого изобретения является снижение энергетических затрат при получении низкоуглеродистой кипящей стали и сокращение времени технологического цикла.
В процессе решения поставленной задачи достигается технический результат, заключающийся в снижение энергетических затрат при получении низкоуглеродистой кипящей стали.
Указанный технический результат достигается тем, что в способе получения низкоуглеродистой кипящей стали, включающем подготовку термитной смеси, содержащей окалину, алюминиевую крошку в качестве восстановителя и модификаторы, и проведение восстановительной реакции в тигле со спускным отверстием с образованием жидкой стали и шлака и выдержкой стали перед разливкой, согласно изобретению используют алюминиевую крошку, обеспечивающую содержание в термитной смеси активного алюминия 17-21 мас.%.
Новым в заявленном способе является то, что кипящую сталь получают в окислительно-восстановительном процессе, где в качестве восстановителя используют алюминиевую крошку, обеспечивающую содержание в термитной смеси активного алюминия 17-21 мас.%. Это позволяет получать низкоуглеродистую кипящую сталь однородной структуры без применения плавильных печей и затрат, связанных с усреднительной продувкой кислородом и применением раскислителей, что приводит к снижению энергетических затрат при получении низкоуглеродистой кипящей стали и сокращению времени технологического цикла.
Наличие активного алюминия в термитной смеси в количестве 17-21 мас.% позволяет сохранить часть окислов железа не восстановленными, что обеспечивает получение низкоуглеродистой кипящей стали. Экспериментально было установлено, что при содержании активного алюминия в термитной смеси менее 17 мас.% невозможно осуществить реакцию восстановления с разделением образующихся фаз металла и шлака, а при содержании активного алюминия более 21 мас.% складываются условия, при которых кислород выводится из расплава в полном объеме.
Способ осуществляется с помощью устройства, представленного схематично на фигуре. Устройство содержит тигель 1, в который засыпается термитная смесь, активатор 2 для воспламенения термитной смеси. В тигле 1 выполняется спускное отверстие 3. Под тиглем 1 соосно установлена изложница 4.
2
Способ получения низкоуглеродистой кипящей стали осуществляют следующим образом. Подготавливают термитную смесь, содержащую в термитной смеси активного алюминия 17-21 массовых процентов. Например, для того чтобы получить в термитной смеси 19 массовых процентов активного алюминия, необходимо взять крупку алюминиевого сплава В95 в количестве 22 массовых процента с содержанием алюминия 86,2 массовых процента. Количество активного алюминия вычисляется содержанием 86,2 массовых процента алюминия в 22 массовых процентов алюминиевого сплава в термитной смеси и определяется по формуле 22⋅0,862=19. Остальное: окалина, примеси и модификаторы. Обычно используют окалину, содержащую в среднем 63,5% железа, 31,5% кислорода и 5% окислов примесных элементов. Содержание элементов в термитной смеси регламентируется химическим составом получаемой кипящей стали, а также минимальным остаточным содержанием раскислителей. Например: массовое содержание марганца не более 0,3-0,4%, кремния не более 0,02-0,03%. Термитную смесь в тигле 1 воспламеняют активатором 2. Процесс восстановления стали протекает в тигле 1 со скоростью продвижения фронта жидких фаз 5-15 кг/см⋅м, последовательно продвигаясь по всему объему термитной смеси, заполняющей полость тигля 1, и проходит по основным реакциям:
2
3
3FeO+2Al=AlO+3Fe,
2
3
2
3
FeO+2А1=AlO+2Fe.
В процессе прохождения термитной реакции образуется расплав, который выдерживается после прохождения реакции в среднем не менее 11 секунд в тигле для разделения металла и шлака, а также гомогенизации расплава металлической фазы, далее пробивается спускное отверстие 3 и расплав стекает в изложницу 4. Время выдержки расплава в тигле рассчитывают исходя из массовых параметров системы «термитная смесь - тигель»: для 1 кг термитной смеси и 0,8 кг массы материала тигля время выдержки составляет 11 секунд. Более продолжительная выдержка сплава в тигле может привести к его кристаллизации в тигле. Для больших объемов используемых термитных смесей возможно увеличение продолжительности выдержки расплавов стали в тигле перед разливкой. Для упрощения расчетов возможно увеличение времени выдержки расплава в тигле пропорционально используемым массам смеси и тигля. Шлак всплывает в полном объеме к поверхности образующегося расплава.
В результате того, что в термитной смеси содержится активного алюминия 17-21 массовых процентов, часть оксида железа не может вступить в реакцию с алюминием и переходит в расплав с последующей заливкой его в изложницу 4. При застывании в изложнице 4 оксид железа реагирует с углеродом металла. Образующаяся при реакции оксида железа и углерода в основной массе окись углерода выделяется из стали, способствуя дополнительному удалению растворенных в стали азота и водорода. Газы активно выделяются из стали в виде пузырьков, вызывая ее кипение. При этом нормальное остаточное содержание кислорода в кипящей стали должно находиться в интервале 0,011-0,06%, что выше равновесного с углеродом, а зависимость равновесия описывается упрощенным соотношением для температур, близких к разливке металла и открытых процессов [С]⋅[О]=0.0025. Содержание углерода в кипящих сталях обычно составляет 0,10-0,22%, следовательно равновесное содержание кислорода в стали составляет 0,011-0,025%, что попадает в указанный выше интервал.
Таким образом, предлагаемый способ позволяет получать низкоуглеродистую кипящую сталь однородной структуры без применения плавильных печей и затрат, связанных с усреднительной продувкой кислородом и применением раскислителей.